(57)【要約】  本発明は、強靭で且つタックレスな皮膜を形成することが可能である架橋性ブロック共重合体及びこれを用いたコーティング剤を提供する。本発明の架橋性ブロック共重合体は、重合体ブロックＢと、上記重合体ブロックＢの両末端のそれぞれに結合し且つ架橋性を有するモノマー単位を含有する重合体ブロックＡとを含み、架橋させた後において、４０℃での1ＨパルスＮＭＲ（２０ＭＨｚ）においてＳｏｌｉｄ  ｅｃｈｏ法により得られる減衰曲線を非線形最小二乗法を用いて２成分緩和曲線フィッティングさせたとき、短い方のスピン−スピン緩和時間Ｔ2（１）が１８〜３５μ秒であり、上記スピン−スピン緩和時間Ｔ2（１）を有する緩和曲線の成分比Ａ1が４０〜７０％であることを特徴とする。
2020149385.tif 000002
【特許請求の範囲】
【請求項１】
重合体ブロックＢと、
上記重合体ブロックＢの両末端のそれぞれに結合し且つ架橋性を有するモノマー単位を含有する重合体ブロックＡとを含み、
架橋させた後において、４０℃での1ＨパルスＮＭＲ（２０ＭＨｚ）においてＳｏｌｉｄ  ｅｃｈｏ法により得られる減衰曲線を非線形最小二乗法を用いて２成分緩和曲線フィッティングさせたとき、短い方のスピン−スピン緩和時間Ｔ2（１）が１８〜３５μ秒であり、上記スピン−スピン緩和時間Ｔ2（１）を有する緩和曲線の成分比Ａ1が４０〜７０％であることを特徴とする架橋性ブロック共重合体。
【請求項２】
重合体ブロックＡは、飽和脂肪族環構造を有するモノマー単位を含有していることを特徴とする請求項１に記載の架橋性ブロック共重合体
【請求項３】
飽和脂肪族環構造を有するモノマー単位は、イソボルニル（メタ）アクリレート単位及び４−ｔ−ブチルシクロヘキシル（メタ）アクリレート単位からなる群から選ばれた少なくとも一種のモノマー単位を含有することを特徴とする請求項２に記載の架橋性ブロック共重合体。
【請求項４】
重合体ブロックＡを構成しているモノマー単位中において、飽和脂肪族環構造を有するモノマー単位の含有量は、３０．０〜５９．６質量％であることを特徴とする請求項２に記載の架橋性ブロック共重合体。
【請求項５】
重合体ブロックＡは、Ｎ−（メタ）アクリロイルモルフォリン単位を更に含有することを特徴とする請求項３に記載の架橋性ブロック共重合体。
【請求項６】
架橋性を有するモノマー単位は、放射線架橋性モノマー単位を含むことを特徴とする請求項１〜５の何れか１項に記載の架橋性ブロック共重合体。
【請求項７】
請求項１〜６の何れか１項に記載の架橋性ブロック共重合体を含むことを特徴とするコーティング剤。
【発明の詳細な説明】
【技術分野】
【０００１】
本発明は、架橋性ブロック共重合体及びコーティング剤に関する。
【背景技術】
【０００２】
アクリル系ブロック共重合体は、成形性及び柔軟性に優れていることから、コーティング分野への展開がなされ、実用化されている（特許文献１及び２）。【０００３】
近年では、ウエアラブルデバイスやフレキシブルディスプレイをはじめとした装置の可動部へのコーティング性が要求されており、コーティング剤には、特に繰り返し行われる屈曲性及び伸縮性に対する耐性が要求される。【０００４】
これらの要求をクリアするためには、化学的架橋によって強靭な皮膜を形成することが考えられる。【０００５】
特許文献１には、多環式脂肪族炭化水素基を有するビニルモノマーに由来する構造単位を有するＡブロックと、ビニルモノマーに由来する構造単位を有するＢブロックとを有し、前記Ａブロックの平均ガラス転移温度が２５℃以上であり、前記Ｂブロックの平均ガラス転移温度が前記Ａブロックの平均ガラス転移温度よりも低く、前記Ａブロックの平均ガラス転移温度と前記Ｂブロックの平均ガラス転移温度との差が５０℃以上であるブロック共重合体が提案されている。【０００６】
特許文献２には、メタアクリル酸メチルからなるメタアクリル系重合体ブロック（ａ）４５〜６７重量％と、アクリル酸ブチルからなるアクリル系重合体ブロック（ｂ）５５〜３３重量％からなるブロック共重合体（Ａ）を成型してなる金属板被覆用フィルムが開示されている。
【先行技術文献】
【特許文献】
【０００７】
【特許文献１】ＷＯ２０１８／０１６４０７
【特許文献２】特許第４７３３８５８号
【発明の概要】
【発明が解決しようとする課題】
【０００８】
しかしながら、特許文献１及び２において開示されているブロック共重合体は、皮膜強度が低いという問題点を有していると共に、粘着性を有しており、埃や塵などが付着し易いという問題点も有している。【０００９】
本発明は、強靭で且つタックレスな皮膜を形成することが可能である架橋性ブロック共重合体及びこれを用いたコーティング剤を提供する。
【課題を解決するための手段】
【００１０】
架橋性ブロック共重合体は、
重合体ブロックＢと、
上記重合体ブロックＢの両末端のそれぞれに結合し且つ架橋性を有するモノマー単位を含有する重合体ブロックＡとを含み、
架橋させた後において、４０℃での1ＨパルスＮＭＲ（２０ＭＨｚ）においてＳｏｌｉｄ  ｅｃｈｏ法により得られる減衰曲線を非線形最小二乗法を用いて２成分緩和曲線フィッティングさせたとき、短い方のスピン−スピン緩和時間Ｔ2（１）が１８〜３５μ秒であり、上記スピン−スピン緩和時間Ｔ2（１）を有する緩和曲線の成分比Ａ1が４０〜７０％であることを特徴とする。【００１１】
架橋性ブロック共重合体は、重合体ブロックＢの両末端に重合体ブロックＡが結合してなるＡ−Ｂ−Ａ型の架橋性ブロック共重合体であって、
上記重合体ブロックＡは、架橋性を有するモノマー単位を含み、
上記架橋性ブロック共重合体を架橋させた後において、４０℃での1ＨパルスＮＭＲ（２０ＭＨｚ）においてＳｏｌｉｄ  ｅｃｈｏ法により得られる減衰曲線を非線形最小二乗法を用いて２成分緩和曲線フィッティングさせたとき、短い方のスピン−スピン緩和時間Ｔ2（１）が１８〜３５μ秒であり、上記スピン−スピン緩和時間Ｔ2を有する緩和曲線の成分比Ａ1が４０〜７０％であることを特徴とする。【００１２】
［架橋性ブロック共重合体］
本発明の架橋性ブロック共重合体は、重合体ブロックＢの両末端に重合体ブロックＡが結合してなるＡ−Ｂ−Ａ型トリブロック共重合体である。【００１３】
架橋性ブロック共重合体の重合体ブロックＡを構成しているモノマーとしては、特に限定されず、ラジカル重合、カチオン重合又はアニオン重合などの重合反応し得るモノマーが挙げられ、エチレン性不飽和結合を有するモノマーが好ましい。【００１４】
重合体ブロックＡを構成しているモノマーのうち、後述する架橋性を有するモノマー以外のモノマー、即ち、架橋性を有しないモノマー（以下、「架橋性基を含有しないモノマー」又は「非架橋性モノマー」ということがある）としては、例えば、ビニル系モノマー、（メタ）アクリル系モノマー、（メタ）アクリルアミド系モノマーなどが挙げられ、ラジカル重合反応性に優れているので、（メタ）アクリル系モノマー及び（メタ）アクリルアミド系モノマーが好ましい。なお、（メタ）アクリルとは、アクリル又はメタクリルを意味する。【００１５】
ビニル系モノマーとしては、例えば、スチレン、ｏ−メチルスチレン、ｍ−メチルスチレン、ｐ−メチルスチレン、α−メチルスチレン、ｏ−エチルスチレン、ｍ−エチルスチレン、ｐ−エチルスチレン、２，４−ジメチルスチレン、ｐ−ｎ−ブチルスチレン、ｐ−ｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロロスチレン、３，４−ジクロロスチレンなどのスチレン系モノマーなどが挙げられる。なお、ビニル系モノマーは、単独で用いられても二種以上が併用されてもよい。【００１６】
（メタ）アクリル系モノマーとしては、例えば、メチル（メタ）アクリレート、エチル（メタ）アクリレート、ｎ−プロピル（メタ）アクリレート、ｎ−ブチル（メタ）アクリレート、イソブチル（メタ）アクリレート、ｓｅｃ−ブチル（メタ）アクリレート、ｎ−ヘキシル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、ラウリル（メタ）メタクリレート、ステアリル（メタ）アクリレート、ベンジル（メタ）アクリレート、イソボルニル（メタ）アクリレート、シクロヘキシル（メタ）アクリレート、ｔｅｒｔ−ブチルシクロヘキシル（メタ）アクリレート、３，５，５−トリメチルシクロヘキシル（メタ）アクリレート、フェニル（メタ）アクリレート、ジシクロペンタニル（メタ）アクリレート、ジシクロペンテニル（メタ）アクリレート、アダマンチル（メタ）アクリレートなどのアクリレートなどが挙げられる。（メタ）アクリレート系モノマーは、架橋性ブロック共重合体の架橋後に形成される皮膜の強靱性及びタックレス性が向上するので、（メタ）アクリレートが好ましく、イソボルニル（メタ）アクリレート及びブチルシクロヘキシル（メタ）アクリレートがより好ましく、イソボルニルアクリレート及び４−ｔ−ブチルシクロヘキシル（メタ）アクリレートがより好ましく、イソボルニルアクリレート及び４−ｔ−ブチルシクロヘキシルアクリレートがより好ましい。なお、（メタ）アクリル系モノマーは、単独で用いられても二種以上が併用されてもよい。（メタ）アクリレートは、メタクリレート又はアクリレートを意味する。【００１７】
（メタ）アクリルアミド系モノマーとしては、例えば、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−フェニル（メタ）アクリルアミド、Ｎ−ベンジル（メタ）アクリルアミド、Ｎ−イソボルニル（メタ）アクリルアミド、Ｎ−シクロヘキシル（メタ）アクリルアミド、Ｎ−３，５，５−トリメチルシクロヘキシル（メタ）アクリルアミド、Ｎ−ジシクロペンタニル（メタ）アクリルアミド、Ｎ−ジシクロペンテニル（メタ）アクリルアミド、Ｎ−アダマンチル（メタ）アクリルアミド、Ｎ，Ｎ−ジフェニル（メタ）アクリルアミド、Ｎ−（メタ）アクリロイルモルフォリンなどが挙げられ、Ｎ−（メタ）アクリロイルモルフォリンが好ましく、Ｎ−アクリロイルモルフォリンがより好ましい。なお、（メタ）アクリルアミド系モノマーは、単独で用いられても二種以上が併用されてもよい。【００１８】
重合体ブロックＡを構成している架橋性を有しないモノマー単位は、飽和脂肪族環構造を有するモノマー単位を含有していることが好ましく、イソボルニル（メタ）アクリレート単位、４−ｔ−ブチルシクロヘキシル（メタ）アクリレート単位及びＮ−（メタ）アクリロイルモルフォリン単位からなる群から選ばれた少なくとも一種のモノマー単位を含有することが好ましい。重合体ブロックＡを構成している架橋性を有しないモノマーが、飽和脂肪族環構造を有するモノマー単位を含有していると、架橋性ブロック共重合体の架橋後に形成される皮膜の強靱性及びタックレス性が向上する。なお、飽和脂肪族環構造とは、炭素原子が環状に結合した構造をもつ炭素環式構造のうち、芳香族性を有しない構造をいう。飽和脂肪族環構造には、窒素原子や酸素原子などのヘテロ原子が含まれていてもよい。【００１９】
飽和脂肪族環構造を有するモノマーとしては、例えば、イソボルニル（メタ）アクリレート、シクロヘキシル（メタ）アクリレート、４−ｔ−ブチルシクロヘキシル（メタ）アクリレート、３，５，５−トリメチルシクロヘキシル（メタ）アクリレート、ジシクロペンタニル（メタ）アクリレート、アダマンチル（メタ）アクリレート、Ｎ−イソボルニル（メタ）アクリルアミド、Ｎ−シクロヘキシル（メタ）アクリルアミド、Ｎ−３，５，５−トリメチルシクロヘキシル（メタ）アクリルアミド、Ｎ−ジシクロペンタニル（メタ）アクリルアミド、Ｎ−アダマンチル（メタ）アクリルアミド、Ｎ−（メタ）アクリロイルモルフォリンなどが挙げられる。なお、飽和脂肪族環構造を有するモノマーは、単独で用いられても二種以上が併用されてもよい。【００２０】
重合体ブロックＡを構成しているモノマー単位中において、架橋性を有しないモノマー単位の含有量は、架橋性ブロック共重合体の架橋後に形成される皮膜の強靱性及びタックレス性が向上するので、６０質量％以上が好ましく、９０質量％以上がより好ましく、９５質量％以上がより好ましく、９８質量％以上が特に好ましい。重合体ブロックＡを構成しているモノマー単位中において、架橋性を有しないモノマー単位の含有量は、架橋性ブロック共重合体の架橋後に形成される皮膜の強靱性が向上するので、９９．９質量％以下が好ましく、９９．８質量％以下がより好ましく、９９．７質量％以下が特に好ましい。【００２１】
重合体ブロックＡを構成しているモノマー単位中において、飽和脂肪族環構造を有するモノマー単位の含有量は、架橋性ブロック共重合体の架橋後に形成される皮膜の強靱性及びタックレス性が向上するので、６０質量％以上が好ましく、９０質量％以上がより好ましく、９５質量％以上がより好ましい。重合体ブロックＡを構成しているモノマー単位中において、飽和脂肪族環構造を有するモノマー単位の含有量は、架橋性ブロック共重合体の架橋後に形成される皮膜の強靱性が向上するので、９９．９質量％以下が好ましく、９９．８質量％以下がより好ましく、９９．７質量％以下がより好ましい。【００２２】
重合体ブロックＡは、架橋性を有するモノマー単位を含有している。重合体ブロックＡが架橋性を有するモノマー単位を含有していることによって、重合体ブロックＡ及び重合体ブロックＢの極性を互いに相違させることによって層分離構造を発現させていると共に、重合体ブロックＡに積極的に架橋構造を導入させることによって、架橋性ブロック共重合体は架橋後において強靱な皮膜を形成する。【００２３】
架橋性を有するモノマー（架橋性モノマー）とは、紫外線、電子線などの放射線の照射、加熱、湿気（水）、酸、塩基及び／又は架橋剤との反応などの架橋処理によって化学結合を形成して架橋可能な架橋性基を有するモノマーをいう。架橋性を有するモノマーとしては、放射線の照射によって化学結合を形成して架橋可能な架橋性基を有するモノマー（放射線架橋性モノマー）が好ましく、紫外線の照射によって化学結合を形成して架橋可能な架橋性基を有するモノマー（紫外線架橋性モノマー）がより好ましい。「架橋性」とは、紫外線、電子線などの放射線の照射、加熱、湿気（水）、酸、塩基及び／又は架橋剤との反応などの架橋処理によって化学結合を形成して架橋可能であることをいう。【００２４】
架橋性基としては、特に限定されず、例えば、ヒドロキシル基、チオール基、カルボキシル基、グリシジル基、オキセタニル基、トリメトキシシリル基、イソシアネート基、アミノ基、ビニル基、（メタ）アクリロイル基、ベンゾフェノン基、ベンゾイン基、チオキサントン基などが挙げられ、グリシジル基、ベンゾフェノン基、ベンゾイン基及びチオキサントン基が好ましく、グリシジル基、ベンゾフェノン基がより好ましい。なお、（メタ）アクリロイルは、メタクリロイル又はアクリロイルを意味する。（メタ）アクリロキシは、メタクリロキシ又はアクリロキシを意味する。重合体ブロックＡを構成するモノマーが、架橋性基としてベンゾフェノン基を有する架橋性を有するモノマーを含むと、架橋性ブロック共重合体を架橋させて形成される皮膜は、より優れた強靱性及びタックレス性を有する。【００２５】
架橋性を有するモノマーとしては、特に限定されず、例えば、４−ヒドロキシブチルアクリレートグリシジルエーテル、４−（メタ）アクリロイルオキシベンゾフェノン、４−［２−（（メタ）アクリロイルオキシ）エトキシ］ベンゾフェノン、４−（メタ）アクリロイルオキシ−４’−メトキシベンゾフェノン、４−（メタ）アクリロイルオキシエトキシ−４’−メトキシベンゾフェノン、４−（メタ）アクリロイルオキシ−４’−ブロモベンゾフェノン、４−（メタ）アクリロイルオキシエトキシ−４’−ブロモベンゾフェノンなどが挙げられ、４−ヒドロキシブチルアクリレートグリシジルエーテル、４−（メタ）アクリロイルオキシベンゾフェノン及び４−［２−（（メタ）アクリロイルオキシ）エトキシ］ベンゾフェノンが好ましい。架橋性基を有するモノマーは、単独で用いられても二種以上が併用されてもよい。なお、（メタ）アクリロイルオキシは、メタクリロイルオキシ又はアクリロイルオキシを意味する。【００２６】
重合体ブロックＡを構成しているモノマー中において、架橋性を有するモノマー単位の含有量は、架橋性ブロック共重合体の架橋後に形成される皮膜の強靱性及びタックレス性が向上するので、４０質量％以下が好ましく、１０質量％以下がより好ましく、５質量％以下がより好ましく、２質量％以下が特に好ましい。重合体ブロックＡを構成しているモノマー中において、架橋性を有するモノマー単位の含有量は、架橋性ブロック共重合体の架橋後に形成される皮膜の強靱性が向上するので、０．１質量％以上が好ましく、０．２質量％以上がより好ましく、０．３質量％以上が特に好ましい。【００２７】
重合体ブロックＡは、後述する重合体ブロックＢの両末端に結合しており、架橋性ブロック共重合体は、Ａ−Ｂ−Ａ型のトリブロック構造を有している。重合体ブロックＢの両末端に結合している２個の重合体ブロックＡは、同一である必要はなく相違していてもよい。即ち、重合体ブロックＢの両末端に結合している２個の重合体ブロックＡは、これを構成しているモノマー単位の種類及び含有量は同一であっても相違していてもよいし、分子量が同一であっても相違していてもよい。【００２８】
重合体ブロックＡを構成している重合体の分子量は、２０００以上が好ましく、７０００以上がより好ましく、１００００以上がより好ましい。重合体ブロックＡを構成している重合体の分子量は、１０００００以下が好ましく、８００００以下がより好ましく、３００００以下がより好ましい。重合体ブロックＡを構成している重合体の分子量が２０００以上であると、架橋性ブロック共重合体の架橋後に形成される皮膜の強靱性が向上する。重合体ブロックＡを構成している重合体の分子量が１０００００以下であると、架橋性ブロック共重合体の架橋後に形成される皮膜の強靱性が向上する。【００２９】
重合体ブロックＢの両末端に結合している２個の重合体ブロックＡの分子量の比は、２．０以下が好ましく、１．６以下がより好ましく、１．２以下が特に好ましい。分子量の比が上記範囲内であると、架橋性ブロック共重合体の架橋後において、重合体ブロックＡと重合体ブロックＢとの間で層分離構造を良好に形成することができ、架橋性ブロック共重合体の架橋後に形成される皮膜の強靱性が向上する。なお、分子量の比は、２個の重合体ブロックＡ、Ａの分子量のうち、大きい分子量を小さい分子量で除した値をいう。【００３０】
なお、本発明において、重合体ブロックＡを構成している重合体の分子量は、重合体ブロックＡ部分重合物のピークトップ分子量と、架橋性ブロック共重合体のピークトップ分子量から重合体ブロックＡ−重合体ブロックＢ部分重合物のピークトップ分子量を引いた値とをいう。【００３１】
架橋性ブロック共重合体の重合体ブロックＢを構成しているモノマーは、架橋性を有しないこと（非架橋性であること）が好ましい。即ち、架橋性ブロック共重合体の重合体ブロックＢを構成しているモノマーは、架橋性基を有しないモノマー（以下「非架橋性モノマー」ということがある）であることが好ましい。重合体ブロックＢを構成しているモノマーが架橋性を有していないと、架橋性ブロック共重合体の架橋後に形成される皮膜の強靱性が向上する。【００３２】
架橋性ブロック共重合体の重合体ブロックＢを構成しているモノマーとしては、特に限定されず、ラジカル重合、カチオン重合又はアニオン重合などの重合反応し得るモノマーが挙げられ、エチレン性不飽和結合を有するモノマーが好ましい。【００３３】
重合体ブロックＢを構成しているモノマーとしては、例えば、ビニル系モノマー、（メタ）アクリル系モノマー、（メタ）アクリルアミド系モノマーなどが挙げられ、ラジカル重合反応性に優れているので、（メタ）アクリル系モノマー及び（メタ）アクリルアミド系モノマーが好ましい。なお、（メタ）アクリルとは、アクリル又はメタクリルを意味する。【００３４】
ビニル系モノマーとしては、例えば、スチレン、ｏ−メチルスチレン、ｍ−メチルスチレン、ｐ−メチルスチレン、α−メチルスチレン、ｏ−エチルスチレン、ｍ−エチルスチレン、ｐ−エチルスチレン、２，４−ジメチルスチレン、ｐ−ｎ−ブチルスチレン、ｐ−ｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロロスチレン、３，４−ジクロロスチレンなどのスチレン系モノマーなどが挙げられる。なお、ビニル系モノマーは、単独で用いられても二種以上が併用されてもよい。【００３５】
（メタ）アクリル系モノマーとしては、例えば、メチル（メタ）アクリレート、エチル（メタ）アクリレート、ｎ−プロピル（メタ）アクリレート、ｎ−ブチル（メタ）アクリレート、イソブチル（メタ）アクリレート、ｓｅｃ−ブチル（メタ）アクリレート、ｎ−ヘキシル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、ラウリル（メタ）メタクリレート、ステアリル（メタ）アクリレート、ベンジル（メタ）アクリレート、イソボルニル（メタ）アクリレート、シクロヘキシル（メタ）アクリレート、３，５，５−トリメチルシクロヘキシル（メタ）アクリレート、フェニル（メタ）アクリレート、ジシクロペンタニル（メタ）アクリレート、ジシクロペンテニル（メタ）アクリレート、アダマンチル（メタ）アクリレートなどの（メタ）アクリレート、（メタ）アクリル酸などが挙げられ、（メタ）アクリレートが好ましく、アルキル（メタ）アクリレートがより好ましい。なお、（メタ）アクリル系モノマーは、単独で用いられても二種以上が併用されてもよい。アルキル（メタ）アクリレートのアルキル基の炭素数は、２以上が好ましく、４以上がより好ましい。アルキル（メタ）アクリレートのアルキル基の炭素数は、１２以下が好ましく、１０以下がより好ましく、８以下がより好ましい。アルキル基の炭素数が２以上であると、架橋性ブロック共重合体を架橋して形成される皮膜の強靱性が向上する。アルキル基の炭素数が１２以下であると、架橋性ブロック共重合体を架橋して形成される皮膜の強靱性が向上する。【００３６】
（メタ）アクリルアミド系モノマーとしては、例えば、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ−フェニル（メタ）アクリルアミド、Ｎ−ベンジル（メタ）アクリルアミド、Ｎ−イソボルニル（メタ）アクリルアミド、Ｎ−シクロヘキシル（メタ）アクリルアミド、Ｎ−３，５，５−トリメチルシクロヘキシル（メタ）アクリルアミド、Ｎ−ジシクロペンタニル（メタ）アクリルアミド、Ｎ−ジシクロペンテニル（メタ）アクリルアミド、Ｎ−アダマンチル（メタ）アクリルアミド、Ｎ，Ｎ−ジフェニル（メタ）アクリルアミド、Ｎ−（メタ）アクリロイルモルフォリンなどが挙げられ、Ｎ−（メタ）アクリロイルモルフォリンが好ましく、Ｎ−アクリロイルモルフォリンがより好ましい。なお、（メタ）アクリルアミド系モノマーは、単独で用いられても二種以上が併用されてもよい。【００３７】
重合体ブロックＢを構成しているモノマーと、重合体ブロックＡを構成しているモノマーのうちの架橋性を有しないモノマーとは、同一であっても相違していてもよい。【００３８】
重合体ブロックＢを構成している重合体の分子量は、５０００以上が好ましく、２００００以上がより好ましく、３００００以上がより好ましい。重合体ブロックＢを構成している重合体の分子量は、３０００００以下が好ましく、２４００００以下がより好ましく、１４００００以下が特に好ましい。重合体ブロックＢを構成している重合体の分子量が５０００以上であると、架橋性ブロック共重合体の架橋後に形成される皮膜の強靱性が向上する。重合体ブロックＡを構成している重合体の分子量が３０００００以下であると、架橋性ブロック共重合体の架橋後に形成される皮膜の強靱性が向上する。【００３９】
なお、本発明において、重合体ブロックＢを構成している重合体の分子量は下記の要領で算出された値をいう。リビング重合を活性化しうる構造（例えば、交換連鎖反応部位など）を１分子当たり１個有する化合物を用いて重合された架橋性ブロック共重合体の場合、重合体ブロックＢを構成している重合体の分子量は、重合体ブロックＡ−重合体ブロックＢ部分重合物のピークトップ分子量から、重合体ブロックＡ部分重合物のピークトップ分子量を引いた値をいう。リビング重合を活性化しうる構造（例えば、交換連鎖反応部位など）を１分子当たり２個有する化合物を用いて重合された架橋性ブロック共重合体の場合、重合体ブロックＢを構成している重合体の分子量は、架橋性ブロック共重合体のピークトップ分子量から重合体ブロックＡ部分重合物のピークトップ分子量を引いた値をいう。【００４０】
架橋性ブロック共重合体において、重合体ブロックＡの総含有量は、３１質量％以上が好ましく、３３質量％以上がより好ましく、３５質量％以上がより好ましい。重合体ブロックＡの総含有量が上記範囲内であると、架橋性ブロック共重合体の架橋後に形成される皮膜の強靱性が向上する。【００４１】
架橋性ブロック共重合体において、重合体ブロックＡの総含有量は、５９質量％以下が好ましく、５７質量％以下がより好ましく、５５質量％以下が特に好ましい。重合体ブロックＡの総含有量が上記範囲内であると、架橋性ブロック共重合体の架橋後に形成される皮膜の強靱性が向上する。【００４２】
架橋性ブロック共重合体において、重合体ブロックＢの含有量は、４１質量％以上が好ましく、４３質量％以上がより好ましく、４５質量％以上がより好ましい。重合体ブロックＢの含有量が上記範囲内であると、架橋性ブロック共重合体の架橋後に形成される皮膜の強靱性が向上する。【００４３】
架橋性ブロック共重合体において、重合体ブロックＢの含有量は、６９質量％以下が好ましく、６７質量％以下がより好ましく、６５質量％以下が特に好ましい。重合体ブロックＢの含有量が上記範囲内であると、架橋性ブロック共重合体の架橋後に形成される皮膜の強靱性が向上する。【００４４】
架橋性ブロック共重合体において、重合体ブロックＡの分子量と重合体ブロックＢの分子量との比（重合体ブロックＡの分子量／重合体ブロックＢの分子量）は、０．１０以上が好ましく、０．１５以上がより好ましく、０．２０以上が特に好ましい。架橋性ブロック共重合体において、重合体ブロックＡの分子量と重合体ブロックＢの分子量との比（重合体ブロックＡの分子量／重合体ブロックＢの分子量）は、０．６０以下が好ましく、０．５０以下がより好ましく、０．３５以下が特に好ましい。重合体ブロックＡの分子量と重合体ブロックＢの分子量との比が０．１０以上であると、架橋性ブロック共重合体の架橋後に形成される皮膜の強靱性及びタックレス性が向上する。重合体ブロックＡの分子量と重合体ブロックＢの分子量との比が０．６０以下であると、架橋性ブロック共重合体の架橋後に形成される皮膜の強靱性が向上する。なお、重合体ブロックＡの重量平均分子量は、重合体ブロックＢの両末端に結合している重合体ブロックＡの分子量の相加平均値をいう。【００４５】
架橋性ブロック共重合体の重量平均分子量（Ｍｗ）は、１００００以上が好ましく、４００００以上がより好ましく、４５０００以上がより好ましく、５００００以上がより好ましい。架橋性ブロック共重合体の重量平均分子量（Ｍｗ）は、５０００００以下が好ましく、４０００００以下がより好ましく、３０００００以下がより好ましく、２０００００以下がより好ましい。重量平均分子量（Ｍｗ）が１００００以上であると、架橋性ブロック共重合体を架橋して形成される皮膜は、より優れた強靱性を有する。重量平均分子量（Ｍｗ）が５０００００以下であると、架橋性ブロック共重合体を架橋して形成される皮膜は、より優れたタックレス性を有する。【００４６】
架橋性ブロック共重合体の分散度（重量平均分子量Ｍｗ／数平均分子量Ｍｎ）は、３．０以下が好ましく、２．５以下がより好ましく、２．０以下が特に好ましい。分散度が３．０以下であると、架橋性ブロック共重合体を架橋して形成される皮膜は、より優れた強靱性及びタックレス性を有する。【００４７】
架橋性ブロック共重合体の重合体ブロックを構成している重合体の分子量、並びに、重量平均分子量及び数平均分子量は、ＧＰＣ（ゲルパーミエーションクロマトグラフィー）法によって測定されたポリスチレン換算した値である。具体的には、架橋性ブロック共重合体０．０１ｇを採取し、採取した架橋性ブロック共重合体を試験管に供給した上で、試験管にＴＨＦ（テトラヒドロフラン）を加えて架橋性ブロック共重合体を５００倍に希釈し、フィルタリングを行って、測定試料を作製する。【００４８】
この測定試料を用いてＧＰＣ法によって、架橋性ブロック共重合体の重合体ブロックを構成している重合体の分子量、並びに、架橋性ブロック共重合体の重量平均分子量Ｍｗ及び数平均分子量Ｍｎを測定することができる。【００４９】
架橋性ブロック共重合体の重合体ブロックを構成している重合体の分子量、並びに、架橋性ブロック共重合体の重量平均分子量Ｍｗ及び数平均分子量Ｍｎは、例えば、下記測定装置及び測定条件にて測定することができる。
測定装置  Ｗａｔｅｒｓ社製  ＡＣＱＵＩＴＹ  ＡＰＣシステム
測定条件  カラム：Ｗａｔｅｒｓ社製  ＨＳＰｇｅｌ（ＴＭ）ＨＲ  ＭＢ−Ｍ
移動相：テトラヒドロフラン使用  ０．５ｍＬ／分
検出器：ＲＩ検出器
標準物質：ポリスチレン
ＳＥＣ温度：４０℃【００５０】
架橋性ブロック共重合体において、４０℃での1ＨパルスＮＭＲ（２０ＭＨｚ）にてＳｏｌｉｄ  ｅｃｈｏ法により得られる減衰曲線を非線形最小二乗法を用いて２成分緩和曲線フィッティングさせたとき、短い方のスピン−スピン緩和時間Ｔ2（１）（以下、単に「緩和時間Ｔ2（１）」ということがある）は、１８μ秒以上が好ましく、２０μ秒以上が好ましい。架橋性ブロック共重合体において、４０℃での1ＨパルスＮＭＲ（２０ＭＨｚ）にてＳｏｌｉｄ  ｅｃｈｏ法により得られる減衰曲線を非線形最小二乗法を用いて２成分緩和曲線フィッティングさせたとき、短い方のスピン−スピン緩和時間Ｔ2（１）は、３５μ秒以下が好ましく、３０μ秒以下が好ましい。スピン−スピン緩和時間Ｔ2（１）が１８μ秒以上であると、架橋性ブロック共重合体を架橋して形成される皮膜の強靱性が向上する。スピン−スピン緩和時間Ｔ2（１）が３５μ秒以下であると、架橋性ブロック共重合体を架橋して形成される皮膜の強靱性及びタックレス性が向上する。【００５１】
架橋性ブロック共重合体において、上記２個の緩和曲線の緩和時間のうち、長い方の緩和時間Ｔ2（２）（以下、単に「緩和時間Ｔ2（２）」ということがある）は、５００μ秒以上が好ましく、６００μ秒以上がより好ましい。架橋性ブロック共重合体において、上記２個の緩和曲線の緩和時間のうち、長い方の緩和時間Ｔ2（２）は、１０００μ秒以下が好ましく、８００μ秒以下がより好ましい。スピン−スピン緩和時間Ｔ2（２）が５００μ秒以上であると、架橋性ブロック共重合体を架橋して形成される皮膜の強靱性が向上する。スピンースピン緩和時間Ｔ2（２）が１０００μ秒以下であると、架橋性ブロック共重合体を架橋して形成される皮膜の強靱性が向上する。【００５２】
架橋性ブロック共重合体を架橋して得られるブロック共重合体において、４０℃での1ＨパルスＮＭＲ（２０ＭＨｚ）にてＳｏｌｉｄ  ｅｃｈｏ法により得られる減衰曲線を非線形最小二乗法を用いて２成分緩和曲線フィッティングさせたとき、短い方のスピン−スピン緩和時間Ｔ2（１）は、１８μ秒以上であり、２０μ秒以上が好ましい。架橋性ブロック共重合体を架橋して得られるブロック共重合体において、４０℃での1ＨパルスＮＭＲ（２０ＭＨｚ）にてＳｏｌｉｄ  ｅｃｈｏ法により得られる減衰曲線を非線形最小二乗法を用いて２成分緩和曲線フィッティングさせたとき、短い方のスピン−スピン緩和時間Ｔ2（１）は、３５μ秒以下であり、３０μ秒以下が好ましい。スピン−スピン緩和時間Ｔ2（１）が１８μ秒以上であると、架橋性ブロック共重合体を架橋して形成される皮膜の強靱性が向上する。スピン−スピン緩和時間Ｔ2（１）が３５μ秒以下であると、架橋性ブロック共重合体を架橋して形成される皮膜の強靱性及びタックレス性が向上する。【００５３】
架橋性ブロック共重合体を架橋して得られるブロック共重合体において、上記２個の緩和曲線のスピン−スピン緩和時間のうち、長い方のスピン−スピン緩和時間Ｔ2（２）は、５００μ秒以上が好ましく、６００μ秒以上がより好ましい。架橋性ブロック共重合体を架橋して得られるブロック共重合体において、上記２個の緩和曲線のスピン−スピン緩和時間のうち、長い方のスピン−スピン緩和時間Ｔ2（２）は、１０００μ秒以下が好ましく、８００μ秒以下がより好ましい。緩和時間Ｔ2（２）が５００μ秒以上であると、架橋性ブロック共重合体を架橋して形成される皮膜の強靱性が向上する。緩和時間Ｔ2（２）が１０００μ秒以下であると、架橋性ブロック共重合体を架橋して形成される皮膜の強靱性が向上する。【００５４】
架橋前後における架橋性ブロック共重合体において、緩和時間Ｔ2（２）の変化率は、１２％以下が好ましく、１０％以下がより好ましく、８％以下が特に好ましい。緩和時間Ｔ2（２）の変化率が１２％以下であると、架橋性ブロック共重合体の重合体ブロックＡがより選択的に架橋され、架橋性ブロック共重合体を架橋して形成される皮膜の強靱性が向上する。【００５５】
なお、架橋前後における架橋性ブロック共重合体の緩和時間Ｔ2（２）の変化率（以下、単に「Ｔ2（２）の変化率」ということがある）は、下記式に基づいて算出された値をいう。
Ｔ2（２）の変化率（％）
＝１００×（架橋性ブロック共重合体（架橋前）のスピンースピン緩和時間Ｔ2（２）−架橋性ブロック共重合体の架橋後のブロック共重合体のスピンースピン緩和時間Ｔ2（２））／架橋性ブロック共重合体（架橋前）のスピンースピン緩和時間Ｔ2（２）【００５６】
更に、架橋性ブロック共重合体において、４０℃での1ＨパルスＮＭＲ（２０ＭＨｚ）においてＳｏｌｉｄ  ｅｃｈｏ法により得られる減衰曲線を後述の要領でフィッティングして得られた２成分の緩和曲線のスピン−スピン緩和時間のうち、短い方のスピン−スピン緩和時間Ｔ2（１）を有する緩和曲線の成分比Ａ1は、３５％以上であり、３８％以上が好ましく、４０％以上がより好ましい。架橋性ブロック共重合体において、４０℃での1ＨパルスＮＭＲ（２０ＭＨｚ）においてＳｏｌｉｄ  ｅｃｈｏ法により得られる減衰曲線を後述の要領でフィッティングして得られた２成分の緩和曲線のスピン−スピン緩和時間のうち、短い方のスピン−スピン緩和時間Ｔ2（１）を有する緩和曲線の成分比Ａ1は、６５％以下が好ましく、６０％以下がより好ましく、５５％がより好ましい。成分比Ａ1が３５％以上であると、架橋性ブロック共重合体を架橋して形成される皮膜の強靱性及びタックレス性が向上する。成分比Ａ1が６５％以下であると、架橋性ブロック共重合体を架橋して形成される皮膜の強靱性が向上する。【００５７】
架橋性ブロック共重合体において、４０℃での1ＨパルスＮＭＲ（２０ＭＨｚ）においてＳｏｌｉｄ  ｅｃｈｏ法により得られる減衰曲線を後述の要領でフィッティングして得られた２成分の緩和曲線のスピン−スピン緩和時間のうち、長い方のスピン−スピン緩和時間Ｔ2（２）を有する緩和曲線の成分比Ａ2は、３５％以上が好ましく、４０％以上がより好ましく、４５％以上が特に好ましい。架橋性ブロック共重合体において、４０℃での1ＨパルスＮＭＲ（２０ＭＨｚ）においてＳｏｌｉｄ  ｅｃｈｏ法により得られる減衰曲線を後述の要領でフィッティングして得られた２成分の緩和曲線のスピン−スピン緩和時間のうち、長い方のスピン−スピン緩和時間Ｔ2（２）を有する緩和曲線の成分比Ａ2は、６５％以下が好ましく、６２％以下がより好ましく、６０％以下が特に好ましい。成分比Ａ2が３５％以上であると、架橋性ブロック共重合体を架橋して形成される皮膜の強靱性が向上する。成分比Ａ2が６５％以下であると、架橋性ブロック共重合体を架橋して形成される皮膜の強靱性及びタックレス性が向上する。【００５８】
更に、架橋性ブロック共重合体を架橋して得られるブロック共重合体において、４０℃での1ＨパルスＮＭＲ（２０ＭＨｚ）においてＳｏｌｉｄ  ｅｃｈｏ法により得られる減衰曲線を後述の要領でフィッティングして得られた２成分の緩和曲線のスピン−スピン緩和時間のうち、短い方のスピン−スピン緩和時間Ｔ2（１）を有する緩和曲線の成分比Ａ1は、４０％以上であり、４２％以上が好ましく、４４％以上がより好ましい。架橋性ブロック共重合体を架橋して得られるブロック共重合体において、４０℃での1ＨパルスＮＭＲ（２０ＭＨｚ）においてＳｏｌｉｄ  ｅｃｈｏ法により得られる減衰曲線を後述の要領でフィッティングして得られた２成分の緩和曲線のスピン−スピン緩和時間のうち、短い方のスピン−スピン緩和時間Ｔ2（１）を有する緩和曲線の成分比Ａ1は、７０％以下であり、６５％以下が好ましく、５８％以下がより好ましい。成分比Ａ1が４０％以上であると、架橋性ブロック共重合体を架橋して形成される皮膜の強靱性及びタックレス性が向上する。成分比Ａ1が７０％以下であると、架橋性ブロック共重合体を架橋して形成される皮膜の強靱性が向上する。【００５９】
架橋性ブロック共重合体を架橋して得られるブロック共重合体において、４０℃での1ＨパルスＮＭＲ（２０ＭＨｚ）においてＳｏｌｉｄ  ｅｃｈｏ法により得られる減衰曲線を後述の要領でフィッティングして得られた２成分の緩和曲線のスピン−スピン緩和時間のうち、長い方のスピン−スピン緩和時間Ｔ2（２）を有する緩和曲線の成分比Ａ2は、３０％以上が好ましく、３５％以上がより好ましく、４２％以上がより好ましい。架橋性ブロック共重合体を架橋して得られるブロック共重合体において、４０℃での1ＨパルスＮＭＲ（２０ＭＨｚ）においてＳｏｌｉｄ  ｅｃｈｏ法により得られる減衰曲線を後述の要領でフィッティングして得られた２成分の緩和曲線のスピン−スピン緩和時間のうち、長い方のスピン−スピン緩和時間Ｔ2（２）を有する緩和曲線の成分比Ａ2は、６０％以下が好ましく、５８％以下がより好ましく、５６％以下がより好ましい。成分比Ａ2が３０％以上であると、架橋性ブロック共重合体を架橋して形成される皮膜の強靱性が向上する。成分比Ａ2が６０％以下であると、架橋性ブロック共重合体を架橋して形成される皮膜の強靱性及びタックレス性が向上する。【００６０】
架橋性ブロック共重合体を架橋させて得られるブロック共重合体が、緩和時間Ｔ2（１）と、緩和時間Ｔ2（１）を有する緩和曲線の成分比Ａ1とが上述の範囲を満たすことによって、硬質成分と軟質成分とが所定の割合で存在しており、架橋性ブロック共重合体を架橋させて得られるブロック共重合体は、良好な層分離構造を発現すると共に、上記硬質成分が適度な硬さを有していることから、架橋性ブロック共重合体を架橋させて得られるブロック共重合体は、優れた強靱性を有する皮膜を形成する。【００６１】
架橋性ブロック共重合体は、Ａ−Ｂ−Ａ型トリブロック共重合体であり、硬質成分は、重合体ブロックＡ及びＢのうちのガラス転移温度の高い重合体ブロックによって主に構成される一方、軟質成分は、重合体ブロックＡ及びＢのうちのガラス転移温度の低い重合体ブロックによって主に構成される。【００６２】
硬質成分を主に重合体ブロックＡによって構成し且つ軟質成分を主に重合体ブロックＢによって構成すると共に、重合体ブロックＡに積極的に架橋構造を導入することによって、架橋性ブロック共重合体に適度な硬さを付与しつつ、架橋性ブロック共重合体を架橋させて得られるブロック共重合体の重合体ブロックＡ及びＢ間の極性差に起因した層分離構造を良好に形成することができ、架橋性ブロック共重合体を架橋させて得られるブロック共重合体は、優れた強靱性を有する皮膜を形成することができ好ましい。【００６３】
重合体ブロックＡを構成する架橋性を有しないモノマーとしてイソボルニル（メタ）アクリレート及び４−ｔ−ブチルシクロヘキシル（メタ）アクリレートのうちの少なくとも一種のモノマーを含有させることによって、硬質成分を高い比率で重合体ブロックＡから構成することができ、架橋性ブロック共重合体を架橋させて得られるブロック共重合体はより優れた強靱性を有する皮膜を形成する。重合体ブロックＡを構成する架橋性を有しないモノマーとしてＮ−（メタ）アクリロイルモルフォリンを含有することによって、架橋性ブロック共重合体を架橋させて得られるブロック共重合体はより優れた強靱性を有する皮膜を形成する。【００６４】
架橋性ブロック共重合体の４０℃での1ＨパルスＮＭＲ（２０ＭＨｚ）による減衰曲線の測定方法、得られた減衰曲線を非線形最小二乗法を用いて２成分緩和曲線フィッティングする方法、及び、緩和曲線に基づいてスピンースピン緩和時間及び成分比を定める方法を説明する。【００６５】
1ＨパルスＮＭＲ測定装置を用いる。1ＨパルスＮＭＲ測定装置は、測定試料中に存在する全プロトンに対し永久磁石による低周波数（数１０ＭＨｚ）下でパルス状のラジオ波を照射して核磁気共鳴を引き起こし、その応答（スピンースピン緩和時間）を観測する測定装置である。【００６６】
架橋前の架橋性ブロック共重合体又は架橋後のブロック共重合体をＮＭＲチューブの底部にそれぞれ約０．２ｇずつ測り取り、1ＨパルスＮＭＲ測定装置にセットし、以下の条件にて測定を行って減衰曲線を得る。なお、1ＨパルスＮＭＲ測定装置として、ブルカー社から商品名「ｍｉｎｉｓｐｅｃ  ｍｑ２０」にて市販されている測定装置を用いることができる。【００６７】
周波数：２０ＭＨｚ
測定温度：４０℃
測定条件：Ｓｏｌｉｄ−ｅｃｈｏ法
ｓｃａｎｓ：６４
Ｒｅｃｙｃｌｅ  ｄｅｌａｙ：１ｓ
Ｄｅｔｅｃｔｉｏｎ  Ｍｏｄｅ：Ｍａｇｎｉｔｕｄｅ
ａｃｑｕｉｓｉｔｉｏｎ  ｓｃａｌｅｓ：３ｍｓ【００６８】
上記架橋後のブロック共重合体は、次の要領で作製する。離型処理されたポリエチレンテレフタレートシート上に、架橋前の架橋性ブロック共重合体を厚みが２０μｍとなるように塗工する。次に、架橋性ブロック共重合体をゲル分率が５０〜９０質量％となるように架橋させて、架橋後のブロック共重合体を作製する。【００６９】
例えば、架橋性ブロック共重合体に紫外線照射装置を用いてＵＶ−Ｃ照射強度約４８ｍＷ／ｃｍ2、ＵＶ−Ｃ積算光量１００ｍＪ／ｃｍ2の条件下にて紫外線を照射して架橋性ブロック共重合体を架橋させて、架橋後のブロック共重合体を作製する。なお、紫外線照射装置としては、例えば、ヘレウス（旧フュージョンＵＶシステムズ）社から商品名「Ｌｉｇｈｔ  Ｈａｍｍｅｒ６」（Ｈバルブ使用）にて市販されている紫外線照射装置を用いることができる。照度計としては、例えば、ＥＩＴ  Ｉｎｓｔｒｕｍｅｎｔ  Ｍａｒｋｅｔｓ社から商品名「ＵＶ  Ｐｏｗｅｒ  Ｐｕｃｋ  II」にて市販されている照度計を用いることができる。【００７０】
次に、解析用ソフトウェアを用いて、上述の要領で測定された架橋前の架橋性ブロック共重合体又は架橋後のブロック共重合体の減衰曲線を２成分の緩和曲線に分解する。２個の緩和曲線ともワイブル係数を１（指数関数）とし、非線形最小二乗法を用いてフィッティングを行う。即ち、下記式におけるスピン−スピン緩和時間Ｔ２および成分比Ａを算出する。その際、［ＳＳＲ／ｅｒｒ］の［ｅｒｒ］が０又は１判定であり、２成分フィッティング後のデータが実測減衰曲線と充分に近似であることを確認する。なお、「^」は、累乗を意味する。
f(t) = A1×exp｛-1/W(1)(t/T2(1))^W(1)｝＋A2×exp｛-1/W(2)(t/T2(2))^W(2)｝【００７１】
スピンースピン緩和時間のうちの短い方のスピンースピン緩和時間をスピンースピン緩和時間Ｔ2（１）とし、長い方のスピンースピン緩和時間をスピンースピン緩和時間Ｔ2（２）とする。スピンースピン緩和時間Ｔ2（１）を有する緩和曲線の成分比をＡ1とし、スピンースピン緩和時間Ｔ2（２）を有する緩和曲線の成分比をＡ2とする。Ｗ（１）及びＷ（２）を各緩和曲線のワイブル係数（いずれも１）とする。なお、解析用ソフトウェアとして、ブルカー社から商品名「ＴＤ−ＮＭＲ  Ａｎａｌｙｚｅｒ」にて市販されている解析用ソフトウェアを用いることができる。【００７２】
架橋性ブロック共重合体及びこれの架橋後のブロック共重合体において、硬質成分を主に形成する重合体ブロックを構成するモノマーのガラス転移温度を高くする程、スピン−スピン緩和時間Ｔ2を短くすることができる。硬質成分を主に形成する重合体ブロックを構成するモノマーのガラス転移温度を低くする程、スピン−スピン緩和時間Ｔ2を長くすることができる。軟質成分を主に形成する重合体ブロックを構成するモノマーのガラス転移温度を高くする程、スピン−スピン緩和時間Ｔ2を短くすることができる。軟質成分を主に形成する重合体ブロックを構成するモノマーのガラス転移温度を低くする程、スピン−スピン緩和時間Ｔ2を長くすることができる。【００７３】
架橋性ブロック共重合体及びこれの架橋後のブロック共重合体において、硬質成分を主に形成する重合体ブロックの含有量を多くする程、成分比Ａ1を高くすることができる。軟質成分を主に形成する重合体ブロックの含有量を多くする程、成分比Ａ１を低くすることができる。【００７４】
架橋性ブロック共重合体において、硬質成分を主に形成する重合体ブロック中における非架橋性モノマーの含有量は、３０．０質量％以上が好ましく、３２．０質量％以上がより好ましく、３５．０質量％以上がより好ましく、３９．６質量％以上がより好ましい。架橋性ブロック共重合体において、硬質成分を主に形成する重合体ブロック中における非架橋性モノマーの含有量は、５９．６質量％以下が好ましく、５７．０質量％以下がより好ましく、５５．０質量％以下がより好ましく、５０．０質量％以下がより好ましい。硬質成分を主に形成する重合体ブロック中における非架橋性モノマーの含有量は、３０．０質量％以上であると、架橋性ブロック共重合体を架橋して形成される皮膜のタックレス性が向上する。硬質成分を主に形成する重合体ブロック中における非架橋性モノマーの含有量は、５９．６質量％以下であると、架橋性ブロック共重合体を架橋して形成される皮膜の強靱性が向上する。【００７５】
架橋性ブロック共重合体において、軟質成分を主に形成する重合体ブロック中における非架橋性モノマーの含有量は、４０．４質量％以上が好ましく、４５．０質量％以上がより好ましく、５０．０質量％以上がより好ましい。架橋性ブロック共重合体において、軟質成分を主に形成する重合体ブロック中における非架橋性モノマーの含有量は、７０．０質量％以下が好ましく、６５．０質量％以下がより好ましく、６０．０質量％以下がより好ましい。軟質成分を主に形成する重合体ブロック中における非架橋性モノマーの含有量は、４０．４質量％以上であると、架橋性ブロック共重合体を架橋して形成される皮膜の強靱性が向上する。軟質成分を主に形成する重合体ブロック中における非架橋性モノマーの含有量は、７０．０質量％以下であると、架橋性ブロック共重合体を架橋して形成される皮膜のタックレス性が向上する。【００７６】
次に、架橋性ブロック共重合体の製造方法を説明する。架橋性ブロック共重合体は、汎用の重合方法を用いて製造することができるが、リビング重合を用いて製造することが好ましい。【００７７】
リビング重合は、例えば、リビングラジカル重合、リビングカチオン重合、リビングアニオン重合が挙げられるが、高い汎用性と重合反応の安全性の点からリビングラジカル重合が好ましい。【００７８】
リビングラジカル重合法としては、例えば、イニファーター重合、ニトロキシド介在重合（ＮＭＰ）、遷移金属触媒による原子移動ラジカル付加重合（ＡＴＲＰ）、ジチオエステル化合物による可逆的連鎖移動重合（ＲＡＦＴ）、有機テルル化合物による重合（ＴＥＲＰ）、有機化合物触媒による可逆移動触媒重合（ＲＴＣＰ）、可逆配位媒介重合（ＲＣＭＰ）などが挙げられる。【００７９】
特に、可逆的連鎖移動重合（ＲＡＦＴ）は、（１）モノマー汎用性が高いこと、（２）酸素及び光に対して極端な反応性低下を生じないこと、（３）極端な低温又は高温でなくても反応が進行することから簡便な重合反応環境で実施可能でき高い生産性を有すること、（４）金属及びハロゲンなどの毒物を使用しないこと、（５）十分な分子量を有する架橋性ブロック共重合体を製造できることから好ましい。【００８０】
可逆的連鎖移動重合（ＲＡＦＴ）を実施するために用いられるジチオエステル化合物としては、交換連鎖反応性を有するジチオエステル化合物であれば、特に限定されず、例えば、ジチオベンゾエート化合物、トリチオカーボネート化合物、ジチオカルバメート化合物、キサンテート化合物などが挙げられ、トリチオカーボネート化合物が好ましい。【００８１】
トリチオカーボネート化合物としては、特に限定されないが、例えば、２−［（ドデシルスルファニルチオカルボニル）スルファニル］プロパン酸、４−｛［（２−カルボキシエチル）スルファニルチオカルボニル］スルファニル｝プロパン酸、４−シアノ−４−［（ドデシルスルファニルチオカルボニル）スルファニル］ペンタン酸、４−［（２−カルボキシエチルスルファニルチオカルボニル）スルファニル］−４−シアノペンタン酸などの交換連鎖反応部位を１個のみ有するトリチオカーボネート化合物、Ｓ，Ｓ−ジベンジルトリチオカーボネート、ビス｛４−［エチル−（２−ヒドロキシエチル）カルバモイル］ベンジル｝トリチオカーボネート、１，４−ビス｛［（ドデシルスルファニルチオカルボニル）スルファニル］メチル｝ベンゼンなどの交換連鎖反応部位を２個有するトリチオカーボネート化合物など挙げられ、交換連鎖反応部位を１個のみ有するトリチオカーボネート化合物が好ましく、２−［（ドデシルスルファニルチオカルボニル）スルファニル］プロパン酸及び４−｛［（２−カルボキシエチル）スルファニルチオカルボニル］スルファニル｝プロパン酸がより好ましく、２−［（ドデシルスルファニルチオカルボニル）スルファニル］プロパン酸がより好ましい。【００８２】
トリチオカーボネート化合物を用いて製造される架橋性ブロック共重合体において、トリチオカーボネート化合物の化学構造に起因して、架橋性ブロック共重合体中におけるトリチオカーボネート化合物残基の導入位置が異なる。トリチオカーボネート化合物が１個のトリチオカーボネート基に対し１個の交換連鎖反応部位のみを有している場合、トリチオカーボネート化合物残基は、架橋性ブロック共重合体を構成している重合体ブロックの末端に導入される。一方、トリチオカーボネート化合物が１個のトリチオカーボネート基に対し２個の交換連鎖反応部位を有している場合、トリチオカーボネート化合物残基は、架橋性ブロック共重合体を構成している重合体ブロックの内部に導入される。そして、交換連鎖反応部位を１個のみ有するトリチオカーボネート化合物を用いて可逆的連鎖移動重合（ＲＡＦＴ）によって製造された架橋性ブロック共重合体は、熱や光によってトリチオカーボネート化合物残基が分解しても、架橋性ブロック共重合体構造自体は分解されないことから、熱安定性及び紫外線架橋反応性に更に優れている。【００８３】
架橋性ブロック共重合体は、上述の通り、ジチオエステル化合物による可逆的連鎖移動重合（ＲＡＦＴ）により製造されることが好ましい。可逆的連鎖移動重合（ＲＡＦＴ）の重合形態としては、例えば、塊状重合、溶液重合、懸濁重合、乳化重合などが挙げられ、溶液重合が好ましい。なお、架橋性ブロック共重合体を溶液重合によって製造する場合、架橋性ブロック共重合体をコーティング剤とするためには、系内の溶剤を脱処理する必要がある。【００８４】
架橋性ブロック共重合体を製造するには多段階重合が行われる。例えば、交換連鎖反応部位を１個のみ有するジチオエステル化合物を用いて可逆的連鎖移動重合（ＲＡＦＴ）を行う場合、先ず、重合体ブロックＡを構成するモノマーを、ジチオエステル化合物を用いて（ジチオエステル化合物の存在下にて）十分に重合させて、重合体ブロックＡ部分重合物を得る（１段階目重合）。次に、重合反応系内に重合体ブロックＢを構成するモノマーを供給して十分に重合させ、重合体ブロックＡ−重合体ブロックＢ部分重合物を得る（２段階目重合）。更に、重合反応系内に重合体ブロックＡを構成するモノマーを供給して十分に重合させて、重合体ブロックＢの両末端に重合体ブロックＡが結合してなるＡ−Ｂ−Ａ型トリブロック共重合体である架橋性ブロック共重合体を得ることができる。【００８５】
又、交換連鎖反応部位を２個有するジチオエステル化合物を用いて可逆的連鎖移動重合（ＲＡＦＴ）を行う場合（特に、Ｓ，Ｓ−ジベンジルトリチオカーボネートのようなジチオエステル構造を１個のみ有するジチオエステル化合物を用いて可逆的連鎖移動重合（ＲＡＦＴ）を行う場合）、重合体ブロックＡを構成するモノマーを、ジチオエステル化合物を用いて（ジチオエステル化合物の存在下にて）十分に重合させて、重合体ブロックＡ部分重合物を得る（１段階目重合）。次に、重合反応系内に重合体ブロックＢを構成するモノマーを供給し重合する（２段階目重合）ことによって、重合体ブロックＡ部分重合物の中間部に重合体ブロックＢを形成し、Ａ−Ｂ−Ａ型トリブロック共重合体である架橋性ブロック共重合体を得ることができる。１，４−ビス｛［（ドデシルスルファニルチオカルボニル）スルファニル］メチル｝ベンゼンのようなジチオエステル構造を２個有するジチオエステル化合物を用いて可逆的連鎖移動重合（ＲＡＦＴ）を行う場合、重合体ブロックＢを構成するモノマーを、ジチオエステル化合物を用いて（ジチオエステル化合物の存在下にて）十分に重合させて、重合体ブロックＢ部分重合物を得る（１段階目重合）。次に、重合反応系内に重合体ブロックＡを構成するモノマーを供給し重合する（２段階目重合）ことによって、重合体ブロックＢ部分重合物の両末端部に重合体ブロックＡを形成し、Ａ−Ｂ−Ａ型トリブロック共重合体である架橋性ブロック共重合体を得ることができる。【００８６】
重合体ブロックＡを生成するための原料となるモノマー中において、架橋性を有しないモノマーの含有量は、架橋性ブロック共重合体の架橋後に形成される皮膜の強靱性及びタックレス性が向上するので、６０質量％以上が好ましく、９０質量％以上がより好ましく、９５質量％以上がより好ましく、９８質量％以上が特に好ましい。重合体ブロックＡを生成するための原料となるモノマー中において、架橋性を有しないモノマーの含有量は、架橋性ブロック共重合体の架橋後に形成される皮膜の強靱性が向上するので、９９．９質量％以下が好ましく、９９．８質量％以下がより好ましく、９９．７質量％以下が特に好ましい。【００８７】
重合体ブロックＡを生成するための原料となるモノマー中において、架橋性を有するモノマーの含有量は、架橋性ブロック共重合体の架橋後に形成される皮膜の強靱性及びタックレス性が向上するので、４０質量％以下が好ましく、１０質量％以下がより好ましく、５質量％以下がより好ましく、２質量％以下が特に好ましい。重合体ブロックＡを生成するための原料となるモノマー中において、架橋性を有するモノマーの含有量は、架橋性ブロック共重合体の架橋後に形成される皮膜の強靱性が向上するので、０．１質量％以上が好ましく、０．２質量％以上がより好ましく、０．３質量％以上が特に好ましい。【００８８】
ジチオエステル化合物を用いて製造された架橋性ブロック共重合体は、その化学構造に由来する着色や、硫黄原子に由来する独特の臭気を有する場合がある。このような着色及び臭気の低減又は除去を目的として、架橋性ブロック共重合体中のジチオエステル化合物残基の低減又は除去処理、及び、架橋性ブロック共重合体中に混入している残存ジチオエステル化合物の低減又は除去処理を行うことが好ましい。ジチオエステル化合物残基又は残存ジチオエステル化合物の低減又は除去処理方法としては、例えば、熱による処理、紫外線による処理、過剰のラジカル開始剤による処理、求核試薬や還元剤による処理、酸化剤による処理、金属触媒による処理、ジエン化合物とのヘテロＤｉｅｌｓ−Ａｌｄｅｒ反応による処理などが挙げられる。上記処理によって、ジチオエステル化合物残基又は残存ジチオエステル化合物の低減又は除去処理されたとしても架橋性ブロック共重合体の奏する作用効果に変化はない。【００８９】
上記架橋性ブロック共重合体は、必要に応じて光酸発生剤などの添加剤を添加することによってコーティング剤として好適に用いることができる。【００９０】
架橋性ブロック共重合体は、架橋処理が施されることによって、重合体ブロックＡ中に含まれる架橋性を有するモノマー単位の架橋性基が架橋構造を形成し、重合体ブロックＡ中に架橋構造が導入される。架橋構造が導入されたブロック共重合体は、優れた強靱性を及びタックレス性を有する皮膜を形成する。【００９１】
架橋性ブロック共重合体を架橋して得られる皮膜のプローブタックは、３Ｎ以下が好ましく、２Ｎ以下がより好ましく、１Ｎ以下が特に好ましい。【００９２】
なお、架橋性ブロック共重合体を架橋して得られる皮膜のプローブタックは下記の要領で測定された値をいう。【００９３】
先ず、５０μｍの厚みを有するポリエチレンテレフタレートフィルム上に架橋性ブロック共重合体溶液を溶媒除去後の架橋性ブロック共重合体の厚みが２０μｍとなるように塗工する。【００９４】
架橋性ブロック共重合体を架橋させて皮膜を形成する。得られた皮膜のゲル分率が５０〜９０質量％となるように架橋性ブロック共重合体の架橋を調整する。【００９５】
なお、例えば、架橋性を有するモノマーが、紫外線の照射によって化学結合を形成する架橋性基を有するモノマー（紫外線架橋性モノマー）である場合、紫外線照射装置を用いて、ＵＶ−Ｃ照射強度：約４８ｍＷ／ｃｍ2、ＵＶ−Ｃ積算光量：６０ｍＪ／ｃｍ2にて紫外線（ＵＶ−Ｃ）を照射する。紫外線照射装置としては、例えば、ヘレウス（旧フュージョンＵＶシステムズ）社から商品名「Ｌｉｇｈｔ  Ｈａｍｍｅｒ６」（Ｈバルブ使用）にて市販されている紫外線照射装置を用いることができる。照度計としては、例えば、ＥＩＴ  Ｉｎｓｔｒｕｍｅｎｔ  Ｍａｒｋｅｔｓ社から商品名「ＵＶ  Ｐｏｗｅｒ  Ｐｕｃｋ  II」にて市販されている照度計を用いることができる。【００９６】
得られた皮膜を一辺が２０ｍｍの平面正方形状に切り出して試験片を作製する。プローブタック測定装置を用いて、試験片のプローブタックをプローブ荷重２０ｇ（１００ｇ／ｃｍ2）及び接触時間１秒の測定条件下にて任意の１０箇所にて測定する。１０点のデータのうち、最大値、２番目に高い値、２番目に低い値及び最小値の４点を排除し、残った６点のプローブタックの相加平均値を皮膜のプローブタック（Ｎ）とする。【００９７】
又、皮膜のゲル分率は、次の要領により測定された値をいう。皮膜０．２ｇをガラス瓶に供給する。テトラヒドロフラン３０ｇをガラス瓶に供給し、常温にて２４時間放置し、架橋後のブロック共重合体を膨潤させた。【００９８】
膨潤させた架橋後のブロック共重合体を２００メッシュの金網でろ過し、８０℃に昇温した恒温槽にて架橋後のブロック共重合体を金網ごと乾燥させた。乾燥後の架橋後のブロック共重合体の質量Ｙｇを測定し、下記の要領に従ってゲル分率を算出する。
ゲル分率（質量％）＝１００×Ｙ／０．２【００９９】
コーティング剤は、その物性を損なわない範囲内において、紫外線重合開始剤、可塑剤、酸化防止剤、着色剤、難燃剤及び帯電防止剤などの添加剤が含まれていてもよい。
【発明の効果】
【０１００】
本発明の架橋性ブロック共重合体は、架橋することによって、強靱性及びタックレス性に優れた皮膜を形成することができる。
【図面の簡単な説明】
【０１０１】
【図１】実施例１で得られた架橋性ブロック共重合体の減衰曲線及びこの減衰曲線を２成分緩和曲線フィッティングさせて得られた緩和曲線を示したグラフである。
【発明を実施するための形態】
【０１０２】
以下に、本発明を実施例を用いてより具体的に説明するが、本発明はこれに限定されない。
【実施例】
【０１０３】
（実施例１〜１３及び比較例１〜４）
攪拌機、冷却管、温度計及び窒素ガス導入口を備えたセパラブルフラスコに、非架橋性モノマーとしてイソボルニルアクリレート、Ｎ−アクリロイルモルフォリン、４−ｔ−ブチルシクロヘキシルアクリレート及びｎ−ブチルアクリレートと、架橋性モノマーとして４−アクリロイルオキシベンゾフェノン、４−［２−（アクリロイルオキシ）エトキシ］ベンゾフェノン及び４−ヒドロキシブチルアクリレートグリシジルエーテルと、トリチオカーボネート化合物として２−［（ドデシルスルファニルチオカルボニル）スルファニル］プロパン酸及び４−｛［（２−カルボキシエチル）スルファニルチオカルボニル］スルファニル｝プロパン酸と、溶剤として酢酸エチルとをそれぞれ表１及び２に示した配合量ずつ供給し、攪拌して反応液を作製した。【０１０４】
セパラブルフラスコ内を窒素ガスで置換した後、ウォーターバスを用いて反応液を６０℃に保持した。次に、セパラブルフラスコ内の反応液に重合開始剤として２，２’−アゾビス（イソブチロニトリル）を表１及び２に示した配合量供給して可逆的連鎖移動重合（ＲＡＦＴ）を開始した。反応液を６時間に亘って６０℃に保持し、重合体ブロックＡ部分重合物を得た。重合体ブロックＡ部分重合物のピークトップ分子量及び重量平均分子量を表１及び２に示した。【０１０５】
重合体ブロックＡ部分重合物を含む反応液に、非架橋性モノマーとしてｎ−ブチルアクリレート及びエチルアクリレートと、架橋性モノマーとして４−アクリロイルオキシベンゾフェノンと、溶剤として酢酸エチルとをそれぞれ表１及び２に示した配合量ずつ供給した。反応液を６時間に亘って６０℃に保持して可逆的連鎖移動重合（ＲＡＦＴ）を行い、重合体ブロックＡ−重合体ブロックＢ部分重合物を得た。重合体ブロックＡ−重合体ブロックＢ部分重合物のピークトップ分子量及び重量平均分子量を表５及び表６に示した。【０１０６】
重合体ブロックＡ−重合体ブロックＢ部分重合物を含む反応液に、非架橋性モノマーとしてイソボルニルアクリレート、Ｎ−アクリロイルモルフォリン、４−ｔ−ブチルシクロヘキシルアクリレート及びｎ−ブチルアクリレートと、架橋性モノマーとして４−アクリロイルオキシベンゾフェノン、４−［２−（アクリロイルオキシ）エトキシ］ベンゾフェノン及び４−ヒドロキシブチルアクリレートグリシジルエーテルと、溶剤として酢酸エチルとをそれぞれ表１及び２に示した配合量供給した。反応液を６時間に亘って６０℃に保持して可逆的連鎖移動重合（ＲＡＦＴ）を行って架橋性ブロック共重合体を作製した。架橋性ブロック共重合体の含有量が５０質量％となるように反応液に酢酸エチルを加えて架橋性ブロック共重合体溶液を得た。架橋性ブロック共重合体は、重合体ブロックＢの両末端に重合体ブロックＡが結合してなるＡ−Ｂ−Ａ型トリブロック共重合体であった。架橋性ブロック共重合体のピークトップ分子量、重量平均分子量及び分散度を表５及び表６に示した。架橋性ブロック共重合体の重合体ブロックＡの総含有量及び重合体ブロックＢの含有量を表５及び表６に示した。【０１０７】
（比較例５）
攪拌機、冷却管、温度計及び窒素ガス導入口を備えたセパラブルフラスコに、非架橋性モノマーとしてｎ−ブチルアクリレート及びイソボルニルアクリレートと、架橋性モノマーとして４−アクリロイルオキシベンゾフェノンと、トリチオカーボネート化合物として２−［（ドデシルスルファニルチオカルボニル）スルファニル］プロパン酸と、溶剤として酢酸エチルとをそれぞれ表３に示した配合量ずつ供給し、攪拌して反応液を作製した。【０１０８】
セパラブルフラスコ内を窒素ガスで置換した後、ウォーターバスを用いて反応液を６０℃に保持した。次に、セパラブルフラスコ内の反応液に重合開始剤として２，２’−アゾビス（イソブチロニトリル）を表３に示した配合量供給して可逆的連鎖移動重合（ＲＡＦＴ）を開始した。反応液を６時間に亘って６０℃に保持して可逆的連鎖移動重合（ＲＡＦＴ）を行って架橋性ランダムポリマーを得た。架橋性ランダムポリマーの含有量が５０質量％となるように反応液に酢酸エチルを加えて架橋性ランダムポリマー溶液を得た。架橋性ランダムポリマーのピークトップ分子量、重量平均分子量及び分散度を表３に示した。【０１０９】
（比較例６）
攪拌機、冷却管、温度計及び窒素ガス導入口を備えたセパラブルフラスコに、非架橋性モノマーとしてｎ−ブチルアクリレートと、トリチオカーボネート化合物として１，４−ビス｛［（ドデシルスルファニルチオカルボニル）スルファニル］メチル｝ベンゼンと、溶剤として酢酸エチルとをそれぞれ表４に示した配合量ずつ供給し、攪拌して反応液を作製した。【０１１０】
セパラブルフラスコ内を窒素ガスで置換した後、ウォーターバスを用いて反応液を６０℃に保持した。次に、セパラブルフラスコ内の反応液に重合開始剤として２，２’−アゾビス（イソブチロニトリル）を表４に示した配合量供給して可逆的連鎖移動重合（ＲＡＦＴ）を開始した。反応液を６時間に亘って６０℃に保持し、重合体ブロックＢ部分重合物を得た。重合体ブロックＢ部分重合物のピークトップ分子量及び重量平均分子量を表４に示した。【０１１１】
重合体ブロックＢ部分重合物を含む反応液に、非架橋性モノマーとしてＮ−アクリロイルモルフォリンと、架橋性モノマーとして４−アクリロイルオキシベンゾフェノンと、溶剤として酢酸エチルとをそれぞれ表４に示した配合量ずつ供給した。反応液を６時間に亘って６０℃に保持して可逆的連鎖移動重合（ＲＡＦＴ）を行い、架橋性ブロック共重合体を作製した。架橋性ブロック共重合体の含有量が５０質量％となるように反応液に酢酸エチルを加えて架橋性ブロック共重合体溶液を得た。架橋性ブロック共重合体は、重合体ブロックＢの両末端に重合体ブロックＡが結合してなるＡ−Ｂ−Ａ型トリブロック共重合体であった。架橋性ブロック共重合体のピークトップ分子量、重量平均分子量及び分散度を表４に示した。架橋性ブロック共重合体の重合体ブロックＡの総含有量及び重合体ブロックＢの含有量を表４に示した。【０１１２】
（コーティング剤の作製）
実施例１、２及び４〜１３、並びに、比較例１〜４及び６の架橋性ブロック共重合体溶液及び比較例５の架橋性ランダムポリマー溶液を何ら処理することなくコーティング剤として用いた。【０１１３】
実施例３の架橋性ブロック共重合体溶液１００質量部に光酸発生剤（ＵＶカチオン発生剤）としてトリアリールスルホニウム塩系光酸発生剤（サンアプロ社製  商品名「ＣＰＩ−２００Ｋ」）２質量部を添加して均一に混合してコーティング剤を得た。【０１１４】
実施例及び比較例で得られた架橋性ブロック共重合体及びこの架橋性ブロック共重合体を架橋させたブロック共重合体について、上述の要領で減衰曲線を測定し、この減衰曲線に基づいて、スピンースピン緩和時間Ｔ2（１）及びＴ2（２）、並びに、成分比Ａ1及びＡ2を得た。緩和時間Ｔ2（２）の変化率（％）も算出した。架橋後のブロック共重合体及びランダムポリマーのゲル分率を表３〜６に記載した。【０１１５】
実施例１で得られた架橋性ブロック共重合体の減衰曲線及びこの減衰曲線を２成分緩和曲線フィッティングさせて得られた緩和曲線を示したグラフを図１に示した。なお、縦軸は、「減衰曲線の最大強度を１としたときの信号強度比」である。緩和曲線の成分比Ａ1は、スピン−スピン緩和時間Ｔ2（１）を有する緩和曲線のＹ軸の切片の値から読み取ることができる。緩和曲線の成分比Ａ2は、スピン−スピン緩和時間Ｔ2（２）を有する緩和曲線のＹ軸の切片の値から読み取ることができる。【０１１６】
実施例及び比較例で得られた架橋性ブロック共重合体及び架橋性ランダムポリマーを架橋して形成される皮膜のプローブタックを上述の要領で測定し、その結果を表３〜６に記載した。皮膜のゲル分率を表３〜６の「プローブタック測定時のゲル分率」の欄に記載した。【０１１７】
実施例及び比較例で得られた架橋性ブロック共重合体及び架橋性ランダムポリマーについて、架橋前後の破断応力及び破断伸度を下記の要領で測定し、その結果を表３〜６に示した。【０１１８】
（破断応力及び破断伸度）
離型処理されたポリエチレンテレフタレートフィルム上に、架橋性ブロック共重合体溶液又は架橋性ランダムポリマー溶液を溶媒除去後の架橋性ブロック共重合体又は架橋性ランダムポリマーの厚みが５０μｍとなるように塗工する。ポリエチレンテレフタレートフィルムをオーブンに供給して８０℃にて３分間に亘って加熱して酢酸エチルを除去し、ポリエチレンテレフタレートフィルム上に塗工膜が積層されてなる２枚の塗工フィルムを作製した。１枚の塗工フィルムから縦１００ｍｍ×横５０ｍｍの平面長方形状の塗工試験片を切り出した。【０１１９】
紫外線照射装置（ヘレウス（旧フュージョンＵＶシステムズ）社製  商品名「Ｌｉｇｈｔ  Ｈａｍｍｅｒ６」（Ｈバルブ使用））を用いて、ＵＶ−Ｃ照射強度：約４８ｍＷ／ｃｍ2、ＵＶ−Ｃ積算光量：１００ｍＪ／ｃｍ2にて紫外線（ＵＶ−Ｃ）を残り１枚の塗工フィルムの塗工膜に照射して、ポリエチレンテレフタレート上に皮膜が積層されてなる皮膜フィルムを作製した。皮膜フィルムから縦１００ｍｍ×横５０ｍｍの平面長方形状の皮膜試験片を切り出した。【０１２０】
塗工試験片及び皮膜試験片の縦方向の両端部２５ｍｍずつをマスキングして、塗工試験片の塗工膜及び皮膜試験片の皮膜を一辺５０ｍｍの平面正方形状に露出させた。塗工試験片及び皮膜試験片からポリエチレンテレフタレートフィルムを剥離し、応力−歪曲線測定用のサンプルを作製した。応力−歪曲線測定用のサンプルをオートグラフ（島津製作所社製  商品名「ＡＧＳ−Ｘ１００Ｎ」）を用いて引張速度５００ｍｍ／ｍｉｎにて引張試験を行なった。応力−歪曲線測定用のサンプルが破断したときの試験力（Ｎ）及び変位（ｍｍ）を読み取り、破断応力及び破断伸度を下記式に基づいて算出した。
破断応力（Ｎ／ｍｍ2）
＝試験力（Ｎ）／［応力−歪曲線測定用のサンプル厚み（μｍ）×５０（ｍｍ）］
破断伸度（％）＝変位（ｍｍ）×２【０１２１】
【表１】
2020149385.tif 000003
【０１２２】
【表２】
2020149385.tif 000004
【０１２３】
【表３】
2020149385.tif 000005
【０１２４】
【表４】
2020149385.tif 000006
【０１２５】
【表５】
2020149385.tif 000007
【０１２６】
【表６】
2020149385.tif 000008
【産業上の利用可能性】
【０１２７】
本発明によれば、強靭で且つタックレスな皮膜を形成することが可能である架橋性ブロック共重合体及びこれを用いたコーティング剤を提供することができる。【０１２８】
（関連出願の相互参照）
本出願は、２０１９年１月１６日に出願された日本国特許出願第２０１９−５２５４号に基づく優先権を主張し、この出願の開示はこれらの全体を参照することにより本明細書に組み込まれる。
【符号の説明】
【０１２９】
Ｃ    減衰曲線を非線形最小二乗法を用いて２成分緩和曲線フィッティングさせて得られる緩和曲線のうち、短い方のスピン−スピン緩和時間Ｔ2（１）を有する緩和曲線
Ｄ    減衰曲線を非線形最小二乗法を用いて２成分緩和曲線フィッティングさせて得られる緩和曲線のうち、長い方のスピン−スピン緩和時間Ｔ2（２）を有する緩和曲線
Ｅ    減衰曲線
【図１】
2020149385.tif 000009
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
重合体ブロックＢと、
上記重合体ブロックＢの両末端のそれぞれに結合し且つ架橋性を有するモノマー単位を含有する重合体ブロックＡとを含むＡ−Ｂ−Ａ型トリブロック共重合体であって、
架橋させた後において、４０℃での1ＨパルスＮＭＲ（２０ＭＨｚ）においてＳｏｌｉｄ  ｅｃｈｏ法により得られる減衰曲線を非線形最小二乗法を用いて２成分緩和曲線フィッティングさせたとき、短い方のスピン−スピン緩和時間Ｔ2（１）が１８〜３５μ秒であり、上記スピン−スピン緩和時間Ｔ2（１）を有する緩和曲線の成分比Ａ1が４０〜７０％であり、
上記重合体ブロックＡは、架橋性を有しないモノマー単位として飽和脂肪族環構造を有するモノマー単位６０〜９９．９質量％を含有していると共に、架橋性を有するモノマー単位としてグリシジル基又はベンゾフェノン基を有するモノマー単位０．１〜４０質量％を含有し、
上記重合体ブロックＢは、架橋性を有しておらず且つ（メタ）アクリル系モノマー単位を含有し、
上記重合体ブロックＡの総含有量が３１〜５９質量％であると共に、上記重合体ブロックＢの含有量が４１〜６９質量％であることを特徴とする架橋性ブロック共重合体。
【請求項２】
飽和脂肪族環構造を有するモノマー単位は、イソボルニル（メタ）アクリレート単位及び４−ｔ−ブチルシクロヘキシル（メタ）アクリレート単位からなる群から選ばれた少なくとも一種のモノマー単位を含有することを特徴とする請求項１に記載の架橋性ブロック共重合体。
【請求項３】
重合体ブロックＡは、Ｎ−（メタ）アクリロイルモルフォリン単位を更に含有することを特徴とする請求項２に記載の架橋性ブロック共重合体。
【請求項４】
重合体ブロックＢは、（メタ）アクリレート単位を含有していることを特徴とする請求項１〜３の何れか１項に記載の架橋性ブロック共重合体。
【請求項５】
請求項１〜４の何れか１項に記載の架橋性ブロック共重合体を含むことを特徴とするコーティング剤。
【国際調査報告】
2020149385.tif 000010
2020149385.tif 000011
2020149385.tif 000012
2020149385.tif 000013
2020149385.tif 000014
2020149385.tif 000015